(57)【特許請求の範囲】
【請求項１】
（ａ）パーフルオロアルキル基を有する撥水剤、（ｂ）シランカップリング剤、側鎖及び／又は両末端に有機基を導入した変性シリコーンオイル及びパーフルオロエーテル化合物との混合物、及び（ｃ）フラーレン類、カーボンナノチューブ類及び黒鉛化合物から選ばれる少なくとも1種類の導電性物質とを混合してなる撥水剤溶液を用い、真空蒸着法にて薄膜を形成する薄膜の製造方法。
【請求項２】
前記パーフルオロエーテル化合物が下記一般式（VIII）で表される請求項1記載の薄膜の製造方法。
ＣnＦ2n+1ＯＣn'Ｈ2n'+1        （VIII）
（式中、ｎおよびｎ’は独立して１以上の整数を表す）。
【請求項３】
前記シランカップリング剤が下記一般式（Ｖ）で表される請求項1又は２記載の薄膜の製造方法。
Ｒ1ｎＳｉ（ＯＲ2）4-n        （Ｖ）
（式中、Ｒ1は官能基を有する若しくは有しない炭素数１〜２０の一価の炭化水素基、Ｒ2は炭素数１〜８のアルキル基、炭素数６〜１０のアリール基、炭素数７〜１０のアラルキル基または炭素数２〜１０のアシル基、ｎは０、１または２を示し、Ｒ1が複数ある場合、複数のＲ1はたがいに同一でも異なっていてもよいし、複数のＲ2Ｏはたがいに同一でも異なっていてもよい）。
【請求項４】
前記シランカップリング剤は、アミノプロピルトリアルコキシシランである請求項３記載の薄膜の製造方法。
【請求項５】
前記アミノプロピルトリアルコキシシランは、アミノプロピルトリメトキシシランまたはアミノプロピルトリエトキシシランである請求項４記載の薄膜の製造方法。
【請求項６】
前記側鎖及び／又は両末端に有機基を導入した変性シリコーンオイルが下記一般式（VI）又は（VII）で表される請求項１〜５のいずれかに記載の薄膜の製造方法。
【化１】
0004759377.tif 000031
【化２】
0004759377.tif 000032
【請求項７】
前記フラーレン類が、Ｃｚ（ｚは４０〜１２０の整数）の球状構造を有する化合物から選ばれる少なくとも１種類である請求項１〜６のいずれかに記載の薄膜の製造方法。
【請求項８】
前記フラーレン類が、Ｃ60及びＣ72の球状構造を有する化合物から選ばれる少なくとも１種類である請求項７記載の薄膜の製造方法。
【請求項９】
前記カーボンナノチューブ類が、多層カーボンナノチューブ（ＭＷＮＴ）及び単層カーボンナノチューブ（ＳＷＮＴ）から選ばれる少なくとも１種類である請求項１〜８のいずれかに記載の薄膜の製造方法。
【請求項１０】
前記黒鉛化合物が、カーボングラファイト、弗化黒鉛及び膨張黒鉛から選ばれる少なくとも１種類である請求項１〜８のいずれかに記載の薄膜の製造方法。
【請求項１１】
前記フラーレン類、カーボンナノチューブ類及び黒鉛化合物の粒径が、それぞれ８０μｍ以下である請求項１〜１０のいずれかに記載の薄膜の製造方法。
【請求項１２】
前記撥水剤溶液を、多孔性材料からなる焼結フィルターに含浸させ、真空中で該焼結フィルターを加熱して薄膜を形成する請求項１〜１１のいずれかに記載の薄膜の製造方法。
【請求項１３】
光学基板上形成された多層反射防止膜上に、（ａ）パーフルオロアルキル基を有する撥水剤、（ｂ）シランカップリング剤、側鎖及び／又は両末端に有機基を導入した変性シリコーンオイル及びパーフルオロエーテル化合物との混合物、及び（ｃ）フラーレン類、カーボンナノチューブ類及び黒鉛化合物から選ばれる少なくとも１種類の導電性物質とを混合してなる撥水剤溶液を用い、真空蒸着法にて薄膜を形成する光学部材の製造方法。
【請求項１４】
前記光学部材が、プラスチックレンズである請求項１３に記載の光学部材の製造方法。
【発明の詳細な説明】
【技術分野】
【０００１】
本発明は、薄膜及び光学部材の製造方法に関し、特に、レンズが着色せず、良好な帯電防止性及び撥水性を有する薄膜及び光学部材の製造方法に関する。
【背景技術】
【０００２】
従来から、プラスチック基材に、無機物質等を蒸着してなる反射防止膜を設けた光学部材が知られている。かかる光学部材は優れた反射防止性、耐擦傷性を有している。しかしながら、このような反射防止膜を有する光学部材は、プラスチック基材であるため、帯電防止効果が十分ではない。その課題を解決する方法として、例えば、プラスチック基材上にハードコート層と導電性及びハードコート性を有する帯電防止性ハードコート層とを順次設けることが知られている（例えば、特許文献１参照）。また、不定量の酸素を金属に反応させた導電性を有する金属酸化物からなる光学薄膜を反射防止膜中に導入することによって、帯電防止効果を付与することが知られている（例えば、特許文献２参照）。さらに、撥水性材料の中に、カーボンペーストなどの導電性物質を添加した薄膜形成材料を電子銃を用いて蒸発させて薄膜を製造する方法が知られている（例えば、特許文献３参照）。
【０００３】
しかしながら、特許文献１などに開示されている帯電防止性ハードコート層は、帯電防止効果は十分あるものの、可視光の吸収が大きく、レンズが着色してしまうという課題を有していた。また、特許文献２などに開示されている光学部材は、帯電防止効果は十分あるものの、表面の耐擦傷性に課題を有していた。また、特許文献３に開示されている薄膜の製造方法は、撥水性材料の中に導電性物質が含有されていることにより電子銃を用いて安定的に撥水膜を施すことが可能となるが、帯電防止効果が充分でない。仮に、帯電防止効果を具備させようとして電子銃のパワーを強くして、薄膜形成材料を蒸発させた場合、帯電防止効果がレンズ面で不均一になる。この場合においても薄膜の帯電防止効果が充分でなかった。
【特許文献１】特開２００２−３２９５９８号公報
【特許文献２】欧州特許公開第０８３４０９２号公報
【特許文献３】特開平１１−３１０８６９号公報
【発明の開示】
【発明が解決しようとする課題】
【０００４】
本発明は、かかる課題を解決するためになされたもので、その目的は、レンズが着色せず、良好な帯電防止性及び撥水性を有する薄膜及び光学部材の製造方法を提供することにある。
【課題を解決するための手段】
【０００５】
本発明者等は、前記の課題を解決するため鋭意研究を重ねた結果、（ａ）パーフルオロアルキル基を有する撥水剤、（ｂ）シランカップリング剤、側鎖及び／又は両末端に有機基を導入した変性シリコーンオイル及びパーフルオロエーテル化合物との混合物、及び（ｃ）フラーレン類、カーボンナノチューブ類及び黒鉛化合物から選ばれる少なくとも1種の導電性物質とを混合してなる撥水剤溶液を用いて真空蒸着法にて薄膜を形成することにより、前記の目的が達成されることを見出し、本発明を完成するに至ったものである。
【０００６】
すなわち、本発明は、（ａ）パーフルオロアルキル基を有する撥水剤、（ｂ）シランカップリング剤、側鎖及び／又は両末端に有機基を導入した変性シリコーンオイル及びパーフルオロエーテル化合物との混合物、及び（ｃ）フラーレン類、カーボンナノチューブ類及び黒鉛化合物から選ばれる少なくとも１種類の導電性物質とを混合してなる撥水剤溶液を用い、真空蒸着法にて薄膜を形成する薄膜の製造方法、並びに、光学基板上に多層反射防止膜を形成する光学部材の製造方法において、該多層反射防止膜上に、前述の本発明の薄膜製造方法により薄膜をさらに形成する光学部材の製造方法を提供するものである。
【発明の効果】
【０００７】
本発明の製造方法によると、レンズが着色せず、良好な帯電防止性及び撥水性を有する薄膜及び該薄膜を有する光学部材が得られる。
【発明を実施するための最良の形態】
【０００８】
本発明の薄膜の製造方法では、（ａ）パーフルオロアルキル基を有する撥水剤、（ｂ）シランカップリング剤、側鎖及び／又は両末端に有機基を導入した変性シリコーンオイル及びパーフルオロエーテル化合物との混合物、及び（ｃ）フラーレン類、カーボンナノチューブ類及び黒鉛化合物から選ばれる少なくとも1種の導電性物質とを混合してなる撥水剤溶液を用い、真空蒸着法にて薄膜を形成する。
また、本発明の光学部材の製造方法では、光学基板上に形成された多層反射防止膜上に、前述の本発明の薄膜の製造方法により薄膜をさらに形成する。
【０００９】
本発明で用いる前記（ａ）パーフルオロアルキル基を有する撥水剤は、撥水性、撥油性を有するものであれば特に限定されず、特開昭６１−１３０９０２号公報、特開昭５８−１７２２４６号公報、特開昭５８−１２２９７９号公報、特開昭５８−１７２２４２、特開昭６０−４０２５４号公報、特開昭５０−６６１５号公報、特開昭６０−２２１４７０号公報、特開昭６２−１４８９０２号公報、特開平９−１５７５８２号公報、特開平９−２０２６４８号公報、特開平９−２６３７２８号公報に開示されるものが挙げられる。パーフルオロアルキル基の炭素数は、１〜１００が好ましく、５〜２０がより好ましい。
このパーフルオロアルキル基を有する撥水剤の具体例としては、下記一般式（Ｉ）〜(IV)で表される化合物等が挙げられる。
【００１０】
【化１】
0004759377.tif 000002
【００１１】
［式中、Ｒｆは炭素数１〜１６の直鎖状のパーフルオロアルキル基（アルキル基として、例えば、メチル基、エチル基、ｎ−プロピル基、イソプロピル基、ｎ−ブチル基等）、Ｘは水素原子又は炭素数１〜５の低級アルキル基（例えば、メチル基、エチル基、ｎ−プロピル基、イソプロピル基、ｎ−ブチル基等）、Ｒ１は加水分解可能な基（例えば、アミノ基、アルコキシ基等）又はハロゲン原子（例えば、フッ素、塩素、臭素、ヨウ素等）、ｍは１〜５０（好ましくは１〜３０）の整数、ｎは０〜２（好ましくは１〜２）の整数、ｐは１〜１０（好ましくは１〜８）の整数である。］
【００１２】
ＣqＦ2q+1ＣＨ2ＣＨ2Ｓｉ(ＮＨ2)3         （II）
（ただし、ｑは１以上、好ましくは２〜２０の整数である）。
一般式（II）で表される化合物としては、ｎ−トリフロロ（１，１，２，２−テトラヒドロ）プロピルシラザン（ｎ−ＣＦ3ＣＨ2ＣＨ2Ｓｉ（ＮＨ2）3）、ｎ−ヘプタフロロ（１，１，２，２−テトラヒドロ）ペンチルシラザン（ｎ−Ｃ3Ｆ7ＣＨ2ＣＨ2Ｓｉ（ＮＨ2）3）、ｎ−ノナフロロ（１，１，２，２−テトラヒドロ）ヘキシルシラザン（ｎ−Ｃ4Ｆ9ＣＨ2ＣＨ2Ｓｉ（ＮＨ2）3）、ｎ−トリデカフロロ（１，１，２，２−テトラヒドロ）オクチルシラザン（ｎ−Ｃ6Ｆ13ＣＨ2ＣＨ2Ｓｉ（ＮＨ2）3）、ｎ−ヘプタデカフロロ（１，１，２，２−テトラヒドロ）デシルシラザン（ｎ−Ｃ8Ｆ17ＣＨ2ＣＨ2Ｓｉ（ＮＨ2）3）等を例示することができる。
【００１３】
Ｃq'Ｆ2q'+1ＣＨ2ＣＨ2Ｓｉ(ＯＣＨ3)3        (III)
（ただし、ｑ'は１以上、好ましくは１〜２０の整数である）
一般式(III)で表される化合物としては、２−（パーフルオロオクチル）エチルトリメトキシシラン（ｎ−Ｃ8Ｆ17ＣＨ2ＣＨ2Ｓｉ(ＯＣＨ3)3）等を例示することができる。
【００１４】
【化２】
0004759377.tif 000003
【００１５】
［式中、Ｒｆ'は、−（ＣkＦ2k）Ｏ−（ｋは１〜６の整数である）で表わされる２価の直鎖状オキシパーフルオロアルキレン基であり、Ｒは、それぞれ独立に炭素原子数１〜８の一価炭化水素基（例えば、メチル基、エチル基、ｎ−プロピル基、ｉ−プロピル基、ｎ−ブチル基等）であり、Ｘ’は独立に加水分解可能な基（例えば、アミノ基、アルコキシ基等）又はハロゲン原子（例えば、フッ素、塩素、臭素、ヨウ素等）であり、ｎ’は独立に０〜２（好ましくは１〜２）の整数であり、ｍ’は独立に１〜５（好ましくは1〜２）の整数であり、ａ及びｂは独立に２又は３である。］
【００１６】
また、市販されているパーフルオロアルキル基を有する撥水剤として、ＫＰ８０１Ｍ（商品名、信越化学工業（株）製）、ＫＹ１３０（商品名、信越化学工業（株）製）、Ｘ−７１−１３０（商品名、信越化学工業（株）製）、オプツ−ルＤＳＸ（商品名、ダイキン工業（株）製）などの撥水剤が好ましく挙げられる。
本発明で用いる撥水剤溶液に含まれる（ａ）成分の量は、（ａ）〜（ｃ）成分の合計の３０〜９０重量％が好ましく、３５〜８０重量％がより好ましい。
【００１７】
本発明で用いる（ｂ）成分は、シランカップリング剤、側鎖及び/又は両末端に有機基を導入した変性シリコーンオイルおよびパーフルオロエーテル化合物の混合物であり、成膜された撥水膜の膜厚を確保する為に用いられる。（ｂ）成分の使用により、従来の撥水層とは異なり、透明性を減少させずに厚い膜厚を確保することが可能となる。膜厚を増大させることは、導電性物質（（ｃ）成分）の薄膜中の含有量を増加することとなるので、帯電防止効果と耐久性の向上を確保できる。
【００１８】
（ｂ）成分であるシランカップリング剤としては、下記一般式（Ｖ）で表される化合物が好ましく用いられる。
Ｒ1nＳｉ（ＯＲ2）4-n      （Ｖ）
（式中、Ｒ1は官能基を有する若しくは有しない炭素数１〜２０の一価の炭化水素基、Ｒ2は炭素数１〜８のアルキル基、炭素数６〜１０のアリール基、炭素数７〜１０のアラルキル基または炭素数２〜１０のアシル基、ｎは０、１または２を示し、Ｒ1が複数ある場合、複数のＲ1はたがいに同一でも異なっていてもよいし、複数のＲ2Ｏはたがいに同一でも異なっていてもよい。）
その中でアミノプロピルトリメトキシシラン、アミノプロピルトリエトキシシランなどのアミノプロピルトリアルコキシシランが好ましく用いられる。
【００１９】
（ｂ）成分である側鎖及び／又は両末端に有機基を導入した変性シリコーンオイルとしては、次の一般式（VI）、（VII）で示される変性シリコーンオイルが好ましく用いられる。
式（VI）：ポリシロキサンの側鎖の一部に有機基を導入した側鎖変性シリコーンオイル
【化３】
0004759377.tif 000004
（式中、ｍおよびｎはそれぞれ独立して１以上の整数を表し、“有機基”は
【化４】
0004759377.tif 000005
から選ばれる変性基を表し、ｎが２以上の整数の場合、２以上の“有機基”は同一でも異なっていてもよく、Ｒは、炭素数１〜１０の炭化水素基を表し、Ｒ’は、炭素数１〜１０の炭化水素基を表す）。
【００２０】
式（VII）：ポリシロキサンの両末端に有機基を導入した両末端変性シリコーンオイル
【化５】
0004759377.tif 000006
（式中、ｎは１以上の整数を表し、２つの“有機基”は同一でも異なっていてもよく、それぞれ独立して
【化６】
0004759377.tif 000007
から選ばれる変性基を表し、Ｒは、炭素数１〜１０の炭化水素基を表し、ａは１〜６の整数、ｂは１〜６の整数を表す）。
上記変性シリコーンオイルのうち、エポキシ変性シリコーンオイルが好ましく用いられる。
【００２１】
パーフルオロエーテル化合物としては下記一般式（VIII）で示される化合物が好ましく用いられる。
ＣnＦ2n+1ＯＣn'Ｈ2n'+1        （VIII）
（式中、ｎおよびｎ’は独立して１以上の整数を表す）。
好ましいパーフルオロエーテル化合物としては、パーフルオロブチルエーテル、メチルパーフルオロブチルエーテル、ブチルパーフルオロメチルエーテル、プロピルパーフルオロエチルエーテルなどが挙げられる。
【００２２】
本発明で用いる撥水剤溶液に含まれる（ｂ）成分の量は、（ａ）〜（ｃ）成分の合計の９．５〜６９．５重量％が好ましく、１８．５〜５０重量％がより好ましい。（ｂ）成分と（ａ）成分の重量比（ｂ）／（ａ）は０．７〜１．１が好ましい。
シランカップリング剤と変性シリコーンオイルとの割合は重量比で１：３〜３：１の範囲が好ましい。また、パーフルオロエーテル化合物の使用割合は、シランカップリング剤と変性シリコーンオイルとの合計量１重量部に対して、０．１〜０．８重量部が好ましい。
【００２３】
本発明で用いる（ｃ）成分は、フラーレン類、カーボンナノチューブ類および黒鉛化合物から選ばれる少なくとも１種の導電性物質である。フラーレン類は、Ｃｚ（ｚは６０〜１２０の整数であり、好ましくは６０〜９５の整数である）の球状構造あるいはサッカーボール構造の化合物およびその誘導体から選ばれる少なくとも1種類であり、特にＣ60フラーレン、Ｃ72フラーレン及びその誘導体が好ましい。このフラーレン類の具体例としては、Ｃ60Ｈ60、Ｃ60Ｈ2、Ｃ60ＨＢｒ、Ｃ60(ＣＨ3)2、Ｃ60Ｈ(ＯＨ)、Ｃ60Ｈ(ＮＨ2)、Ｃ60(ＣＮ)2、および下記式（IX）、（Ｘ）、（XI）の化合物が挙げられる。
【００２４】
【化７】
0004759377.tif 000008
Ｘ＝ＣＨ2：３’Ｈ−シクロプロパ［１，９］（Ｃ60−Ｉh）［５，６］フラーレン；
Ｘ＝ＣＨＢｒ：３’−ブロモ−３’Ｈ−シクロプロパ［１，９］（Ｃ60−Ｉh）［５，６］フラーレン；
Ｘ＝Ｏ：オキシレノ［１，９］（Ｃ60−Ｉh）［５，６］フラーレン；
Ｘ＝ＮＨ：１’Ｈ−アジレノ［１，９］（Ｃ60−Ｉh）［５，６］フラーレン、
【００２５】
【化８】
0004759377.tif 000009
シクロブタ［ｂ］ナフタレノ［１’，２’：１，９］（Ｃ60−Ｉh）［５，６］フラーレン
【００２６】
【化９】
0004759377.tif 000010
Ｘ＝ＣＨ2：１（２）ａ−ホモ（Ｃ60−Ｉh）［５，６］フラーレン；
Ｘ＝Ｏ：１ａ−オキサ−１（２）ａ−ホモ（Ｃ60−Ｉh）［５，６］フラーレン；
Ｘ＝ＮＨ：１ａＨ−１ａ−アザ−１（２）ａ−ホモ（Ｃ60−Ｉh）［５，６］フラーレン
以上の例におけるＣ60はＣ70であっても良い。なお、以上の具体例は、ＩＵＰＡＣ  ２００２縮合命名法 によって命名している。
【００２７】
本発明で用いる（ｃ）成分のカーボンナノチューブ（Carbon nanotube、以下、ＣＮＴと略すことがある）は、炭素によって作られる六員環ネットワーク（グラフェンシート）が単層あるいは多層の同軸管状になったものであり、単層のものをシングルウォールナノチューブ（ＳＷＮＴ）、複層のものをマルチウォールナノチューブ（ＭＷＮＴ）という。特に二層のものはダブルウォールナノチューブ（ＤＷＮＴ）とも呼ばれる。本発明においては、これらの中でもＳＷＴＮ，ＤＷＮＴが好ましい。
【００２８】
本発明で用いる（ｃ）成分の黒鉛化合物は、グラファイト構造を有する化合物であり、カーボングラファイト（黒鉛）、弗化黒鉛及び膨張黒鉛等が挙げられる。カーボングラファイト（黒鉛）は公知のものであり、炭素の同素体の一つでベンゼン環が二次元の平面上に広がっており、この平面構造がいくつもの段になっている。平面と平面はファンデルワールス結合で結合しており、平面と平面はわずかにずれて重なっている。また、弗化黒鉛とは、前記カーボングラファイトの弗化物であり、膨張黒鉛とは、天然鱗片状黒鉛を化学処理することにより、製造されたもので難燃性である。
【００２９】
また、本発明においては、市販のフラーレン類、カーボンナノチューブ類及び黒鉛化合物を自動乳鉢を使用して二次加工し、粒径を整えるのが好ましい。それぞれの調整後の粒径は、８０μｍ以下であると好ましく、５０μｍ以下であるとより好ましく、２０〜５０μｍであると特に好ましい。２０μｍ以上であれば２次凝集体の発生が無く、８０μｍ以下であれば界面活性剤（分散剤）との親和性が良好で、チップ注入時にカーボン類が残留することが無い。また、前記粒径とするため、自動乳鉢の撹拌速度は１００ｒｐｍ以下が好ましく、１００〜５０ｒｐｍの範囲である。撹拌時間は通常６０分以下で、２０〜６０分の間であると好ましい。
【００３０】
本発明で用いる撥水剤溶液に含まれる（ｃ）成分の量は、０．５〜３０重量％が好ましく、１．５〜１５重量％がより好ましい。
【００３１】
本発明で用いる撥水剤溶液には、前記（ａ）〜（ｃ）成分に加え、溶媒、ケイ素非含有パーフルオロポリエーテルなどを含有することも可能である。前記溶媒としては、ｍ−キシレンヘキサフロライドなどのフッ素系溶媒等が挙げられる。
【００３２】
前記ケイ素非含有パ−フルオロポリエ−テル（以下「ＰＦＰＥ」ということがある）としては、種々の構造のものを用いることができる。その例として、下記の一般式（XII）
−（Ｒ’Ｏ）−        （XII）
（式中、Ｒ’は炭素数１〜３のパーフルオロアルキレン基である。）
で表される単位を含むポリエーテルが挙げられる。重量平均分子量は好ましくは１０００〜１００００、より好ましくは２０００〜１００００である。Ｒ’は具体的には、ＣＦ2，ＣＦ2ＣＦ2，ＣＦ2ＣＦ2ＣＦ2，ＣＦ（ＣＦ3）ＣＦ2等の基が挙げられる。これらのＰＦＰＥは常温で液状であり、いわゆるフッ素オイルと称されるものである。
ＰＦＰＥの市販品としては、例えば、ダイキン工業（株）製の商品名デムナムシリーズ（Ｓ−２０（平均分子量２７００）、Ｓ−６５（平均分子量４５００）、Ｓ−１００（平均分子量５６００）、Ｓ−２００（平均分子量８４００））、ＮＯＫクリューバー社製の商品名バリエルタシリーズ、旭硝子（株）製の商品名フォンブリンシリーズ、デュポン社製の商品名ＫＲＹＴＯＸシリーズ、ダウコ−ニング社製の商品名モリコ−トＨＦ−３０オイルなどが挙げられる。
【００３３】
前述した撥水剤溶液に含まれる各成分は、撹拌を行いながら混合することが望ましく、攪拌の回転速度としては２００〜１０００ｒｐｍが好ましい。撹拌時間は２分〜２４時間であると好ましい。また、撥水剤溶液の調製手順としては、下記第１表に示される手順を用いることが望ましい。なお、各原料使用量は、適宜増減を行っても良い。
【００３４】
本発明の薄膜は、真空蒸着法で形成される。また、膜強度及び薄膜と基板との密着性を良好にするために、イオン銃、プラズマ銃等で成膜前処理を実施することが好ましい。
成膜時の加熱源としては、電子銃、ハロゲンヒータ、抵抗加熱、セラミックヒータ等の何れかを用いることが可能であるが、電子銃が好ましい。
本発明における撥水剤溶液は、はそのまま容器に入れて加熱しても良いが、均一な蒸着膜が多く得られるとの観点から、多孔性材料に含浸させることがより好ましい。多孔性材料としては、銅やステンレスなどの熱伝導性の高い金属粉末を焼結した焼結フィルターを用いることが好ましい。すなわち、前記撥水剤溶液を、多孔性材料からなる焼結フィルターに含浸させ、真空中で該焼結フィルターを加熱して薄膜を形成することが好ましい。また、多孔性材料のメッシュは、適度な蒸着速度が得られるという観点から、４０〜２００μｍが好ましく、８０〜１２０μｍがより好ましい。
【００３５】
本発明において、撥水剤溶液は、減圧下、原料を加熱して蒸着する加熱蒸着によって基板やその上に形成された反射防止膜上に蒸着することが好ましい。その場合の真空蒸着装置内の真空度としては、特に限定はないが、均質な撥水膜を得るとの観点から、１．３３×１０-1〜１．３３×１０-6Ｐａ（１０-3〜１０-8Ｔｏｒｒ）が好ましく、６．６６×１０-1〜８．００×１０-4Ｐａ（５．０×１０-3〜６．０×１０-6Ｔｏｒｒ）であるとより好ましい。
【００３６】
撥水剤溶液を加熱する際の温度は、前記（ａ）〜（ｃ）成分の種類、蒸着する真空条件により異なるが、所望の真空度における前記（ａ）〜（ｃ）成分の蒸着開始温度以上から前記（ａ）〜（ｃ）成分の分解温度を超えない範囲で行うことが好ましい。ここで蒸着開始温度とは前記（ａ）〜（ｃ）成分を含む溶液の蒸気圧が真空度と等しくなったときの温度をいい、また分解温度とは１分間に（ａ）〜（ｃ）成分の５０％が分解する温度（窒素雰囲気下、（ａ）〜（ｃ）成分と反応性のある物質が存在しない条件で）をいう。
【００３７】
また、撥水剤溶液の蒸着速度は、４〜７ｎｍ／ｍｉｎであると好ましく、前記蒸着速度を達成する方法としては、前記撥水剤溶液に電子ビ−ムを照射する方法が好ましく挙げられる。電子ビ−ムを発生する方法は、従来、蒸着装置で用いられている電子銃を用いることができる。電子銃を用いれば、前記撥水剤溶液全体に、均一にエネルギ−を照射することができ均一な撥水膜を形成しやすくなる。電子銃のパワーは、使用物質、蒸着装置、真空度、照射面積によって異なるが、加速電圧が６ｋＶ前後で、印加電流５〜８０ｍＡ程度が好ましい。
【００３８】
本発明の光学部材の光学基板としては、特に限定されないが、例えば、メチルメタクリレート単独重合体、メチルメタクリレートと１種以上の他のモノマーとの共重合体、ジエチレングリコールビスアリルカーボネート単独重合体、ジエチレングリコールビスアリルカーボネートと１種以上の他のモノマーとの共重合体、イオウ含有共重合体、ハロゲン含有共重合体、ポリカーボネート、ポリスチレン、ポリ塩化ビニル、不飽和ポリエステル、ポリエチレンテレフタレート、ポリウレタンなどのプラスチック製光学基板、あるいは無機ガラス製光学基板などが挙げられる。また、上記基板は基板上にハードコード層を有するものであってもよい。ハードコード層としては、例えば、有機ケイ素化合物、アクリル化合物等を含んだ硬化膜などが挙げられる。
【００３９】
また、前記光学基板上に形成される反射防止膜（蒸着膜）としては、例えば、レンズ等の光学基板表面の反射を減少させるために使用されるＺｒＯ2、ＳｉＯ2、ＴｉＯ2、Ｔａ2Ｏ5、Ｙ2Ｏ3、ＭｇＦ2、Ａｌ2Ｏ3などから形成される単層又は多層膜、及びＣｒＯ2などから形成される着色膜が挙げられる。なお、反射防止膜の最外層に二酸化ケイ素を主成分とする層を用いることが好ましい。ここで二酸化ケイ素を主成分とするとは、実質的に二酸化ケイ素からなる層、あるいは二酸化ケイ素、酸化アルミニウム及び有機化合物からなるハイブリッド層をいう。
【００４０】
前記反射防止膜の層構成の具体例としては、基材側から空気側へ順に、以下の７層からなる膜が好ましく挙げられる。
第１層：常温常圧下で液体である有機ケイ素化合物及び／又は常温常圧下で液体であるケイ素非含有有機化合物と、二酸化ケイ素を含有する無機物質とを蒸着原料として形成されるハイブリッド層
第２層：酸化タンタルを少なくとも５０重量％含有している層
第３層：常温常圧下で液体である有機ケイ素化合物及び／又は常温常圧下で液体であるケイ素非含有有機化合物と、二酸化ケイ素を含有する無機物質とを蒸着原料として形成されるハイブリッド層
第４層：酸化タンタルを少なくとも５０重量％含有している層
第５層：常温常圧下で液体である有機ケイ素化合物及び／又は常温常圧下で液体であるケイ素非含有有機化合物と、二酸化ケイ素を含有する無機物質とを蒸着原料として形成されるハイブリッド層
第６層：酸化タンタルを少なくとも５０重量％含有している層
第７層：常温常圧下で液体である有機ケイ素化合物及び／又は常温常圧下で液体であるケイ素非含有有機化合物と、二酸化ケイ素を含有する無機物質とを蒸着原料として形成されるハイブリッド層
【００４１】
前記反射防止膜における前記有機ケイ素化合物としては、例えば、下記一般式（ａ）〜（ｄ）で表される化合物が挙げられる。
【００４２】
一般式（ａ）：シラン又はシロキサン化合物
【化１０】
0004759377.tif 000011
【００４３】
一般式（ｂ）：シラザン化合物
【化１１】
0004759377.tif 000012
【００４４】
一般式（ｃ）：シクロシロキサン化合物
【化１２】
0004759377.tif 000013
【００４５】
一般式（ｄ）：シクロシラザン化合物
【化１３】
0004759377.tif 000014
【００４６】
一般式（ａ）〜（ｄ）において、式中のｍ、ｎは、それぞれ独立に０以上の整数を表す。また、Ｘ1〜Ｘ8はそれぞれ独立に、水素原子、炭素数１〜６の炭化水素基（飽和・不飽和双方を含む）、−ＯＲ1基、−ＣＨ2ＯＲ2基、−ＣＯＯＲ3基、−ＯＣＯＲ4基、−ＳＲ5基、−ＣＨ2ＳＲ6基、−ＮＲ72基、または、−ＣＨ2ＮＲ82基（Ｒ1〜Ｒ8は水素原子又は炭素数１〜６の炭化水素基（飽和・不飽和双方を含む)を表す。前記Ｘ1〜Ｘ8及びＲ1〜Ｒ8の示す炭化水素基としては、例えば、メチル基、エチル基、ｎ−プロピル基、イソプロピル基、ｎ−ブチル基等が挙げられる。
【００４７】
また、前記反射防止膜における前記ケイ素非含有有機化合物としては、例えば、下記一般式（ｅ）〜（ｇ）で表される化合物が挙げられる。
【００４８】
一般式（ｅ）：片末端にエポキシ基を有する、炭素及び水素を必須成分とするケイ素非含有有機化合物
【化１４】
0004759377.tif 000015
【００４９】
一般式（ｆ）：両末端にエポキシ基を有する、炭素及び水素を必須成分とするケイ素非含有有機化合物
【化１５】
0004759377.tif 000016
【００５０】
一般式（ｇ）：不飽和結合を含む、炭素及び水素を必須成分とするケイ素非含有有機化合物
ＣＸ9Ｘ10＝ＣＸ11Ｘ12        （ｇ）
【００５１】
一般式（ｅ）及び（ｆ）において、Ｒ9は水素原子、又は酸素を含んでいてもよい炭素数１〜１０の炭化水素基、Ｒ10は、酸素を含んでいてもよい炭素数１〜７の二価の炭化水素基を表す。一般式（ｇ）において、Ｘ9〜Ｘ12は、それぞれ独立に水素原子、炭素数１〜１０の炭化水素基、又は炭素数１〜１０の炭素原子、水素原子を必須成分とし、さらに酸素及び窒素の少なくとも一方を必須成分とする有機基を表す。
前記Ｒ9及びＸ9〜Ｘ12の示す炭化水素基としては、例えば、メチル基、エチル基、ｎ−プロピル基、イソプロピル基、ｎ−ブチル基、等が挙げられる。
前記Ｒ10の示す二価の炭化水素基としては、例えば、メチレン基、エチレン基、ｎ−プロピレン基、イソプロピレン基、ｎ−ブチレン基、等が挙げられる。
前記Ｘ9〜Ｘ12の示す有機基としては、例えば、アミノ基、エポキシ基、カルボキシル基、ポリエーテル基、等が挙げられる。
本発明の製造方法によって得られる光学部材はプラスチックレンズであると好ましい。
【実施例】
【００５２】
以下、実施例により本発明をさらに詳細に説明するが、本発明はこれらの実施例に限定されるものではない。
なお、実施例及び比較例において得られた光学部材の物性評価は以下のようにして行った。
【００５３】
（１）視感透過率
プラスチックレンズの視感透過率Ｙは、両面に反射防止膜を有するプラスチックレンズをサンプルとして、日立分光光度計Ｕ−４１００、Ｕ−３４１０を用い測定した。
【００５４】
（２）視感反射率
プラスチックレンズの視感反射率Ｚは、両面に反射防止膜を有するプラスチックレンズをサンプルとして、日立分光光度計Ｕ−４１００、Ｕ−３４１０を用い測定した。
【００５５】
（３）耐衝撃性
レンズ中心部厚さが１．０ｍｍ又は２．０ｍｍ（ＣＴと記載する）で、レンズ度数パワ−が０．００Ｄ（ディオプタ−）のレンズを作製してＦＤＡ（Food and Drug Administration）で定められているドロップボールテストを行い、以下の基準で評価した。
○：合格  ×：不合格
なお、ボ−ルの重さは１６ｇであった。合格の基準は、ドロップボールテスト後、レンズの皹または割れが生じたものを不合格、ドロップボールテスト前とレンズの外観が変わらないものを合格とした。
【００５６】
（４）密着性
プラスチックレンズの表面に剃刀にて１ｍｍ×１ｍｍの升目を１００個作成し、升目上にセロハンテープ（ニチバン社製造販売）を貼り、一気にテープをはがし、升目の残存率（残った升目の数／１００）で評価した。
【００５７】
（５）耐摩耗性
プラスチックレンズの表面にスチールウール（規格＃００００，日本スチ−ルウ−ル社製）にて１ｋｇｆ／ｃｍ2（０．１Ｍｐａ）の荷重をかけ、１０ストローク擦り、表面状態により以下の基準で評価した。
ＵＡ：殆ど傷なし
Ａ：細い傷数本あり
Ｂ：細い傷多数、太い傷数本あり
Ｃ：細い傷多数、太い傷多数あり
Ｄ：殆ど膜はげ状態
【００５８】
（６）耐熱性
プラスチックレンズをドライオーブンで６０℃から、５℃ずつ上昇させて１時間加熱し、クラックの発生温度を測定した。
【００５９】
（７）耐アルカリ性
プラスチックレンズをＮａＯＨ１０重量％水溶液に２０℃、１時間浸漬し、表面状態により以下の基準で評価した。
ＵＡ：殆ど変化なし
Ａ：点状の膜はげ数個あり
Ｂ：点状の膜はげが全面にあり
Ｃ：点状の膜はげが全面、面状の膜はげ数個あり
Ｄ：殆ど全面膜はげ
【００６０】
（８）Ｂａｙｅｒ値
摩耗試験機  BTE Abrasion Tester（商品名、米COLTS社製）及び、ヘイズ値測定装置（村上色彩技術研究所社製）を使用し、基準レンズとのヘイズ値変化の差によりＢａｙｅｒ値を測定した。
（サンプル数、測定方法）
(a)  基準レンズ（ＣＲ３９基材）３枚、サンプルレンズ３枚を用意。
(b)  摩耗テスト前ヘイズ(haze)値の測定。
(c)  BTE  Abrasion  Testerにて、摩耗性テスト。（砂による表面摩耗６００往復）
(d)  摩耗テスト後ヘイズ値の測定。
(e)  Ｂａｙｅｒ値算出  （３枚分の平均値とする）
（Ｂａｙｅｒ値＝基準レンズの透過率変化／サンプルレンズの透過率変化）
【００６１】
（９）帯電電圧
ティッシュペーパーを用いて、プラスチックレンズの凸面を１００回手で擦り、その時の帯電電圧を静電メータＦＭＸ−００２（シムコジャパン社製（商品名））を用いて測定した。帯電電圧は経時変化するため、１００回擦った後、５、１０、２０、４０、８０、１６０、３２０秒後の帯電電圧を測定し、結果をＶ1＝Ｖ0ｅｘｐ（−ａｔ）でフィッティングした。ここでＶ1、Ｖ0、１／ａ、ｔはそれぞれ、帯電電圧（Ｖ）、推定初期帯電電圧（Ｖ）、１／ａ減期（秒）、経過時間（秒）である。
この結果より、以下の基準で帯電防止効果のありなしを判断した。
Ｖ0≦３００Ｖ、かつ１／ａ≦５０秒：帯電防止効果あり
Ｖ0＞３００Ｖ、又は１／ａ＞５０秒：帯電防止効果なし
【００６２】
（１０）処理液（撥水剤溶液）導電性の測定
ガラス上に滴下した処理液（撥水剤溶液）の抵抗値をテスターで測定し、処理液の導電性を測定した。処理液０．２ｃｃをスライドガラス上に滴下し、直径１０ｍｍの円形に広げ、乾燥前にテスター測定子間隔約５ｍｍで抵抗値を測定した。
以下の基準で処理液の帯電防止効果を判断した。
測定値  １０ＭΩ以下：帯電防止効果が十分得られる。
測定値  １０ＭΩ超：帯電防止効果が不十分となる。
【００６３】
（１１）撥水性
協和界面科学接触角計で水の接触角を測定した。
【００６４】
以下のようにして撥水剤溶液を調製した。撥水剤溶液の調製に使用した使用原料の性状を以下に示す。
（ａ）成分：パーフルオロアルキル基を有する撥水剤
ＫＹ１３０：信越化学工業（株）製  撥水剤
（ｂ）成分：シランカップリング剤、変性シリコーンオイル、パーフルオロエーテル化合物
ＫＢＥ９０３：信越化学工業（株）製  シランカップリング剤（アミノ基含有）
ＫＦ１０１：信越化学工業（株）製  変性シリコーンオイル（側鎖エポキシ変性）
ＫＦ１０５：信越化学工業（株）製  変性シリコーンオイル（両末端エポキシ変性）
ＨＦＥ７１００：住友スリーエム（株）パーフルオロエーテル化合物
ＨＦＥ７２００：住友スリーエム（株）パーフルオロエーテル化合物
【００６５】
前記シランカップリング剤、変性シリコーンオイル、パーフルオロエーテル化合物の構造式を以下に示す。
ＫＢＥ９０３：（Ｃ2Ｈ5Ｏ）3ＳｉＣ3Ｈ6ＮＨ2
ＫＦ１０１：
【化１６】
0004759377.tif 000017
ＫＦ１０５：
【化１７】
0004759377.tif 000018
ＨＦＥ７１００：Ｃ4Ｆ9ＯＣＨ3
ＨＦＥ７２００：Ｃ3Ｆ7ＯＣ2Ｈ5
【００６６】
（ｃ）成分：導電性物質
ＣＮＴ：本荘ケミカル製  カーボンナノチューブ（初期粒径；２〜２０ｎｍ）
Ｃ６０及びＣ７０：関東科学  カーボンクラスター（初期粒径；５ｎｍ）
ＣＢＧ：東海カーボン製  導電性カーボンブラック  ＃３８５５（初期粒径；２４ｎｍ）
これらの導電性物質を自動乳鉢を用いて粒径２０〜５０μｍにした。
【００６７】
製造例１（処理液の調製）
１．撹拌子を挿入したガラス容器に、粉砕したＣＮＴ（ＣＢＧ又はＣ６０／Ｃ７０）を１．０ｇ投入した。ここで、“ＣＮＴ（ＣＢＧ又はＣ６０／Ｃ７０）”との表記は、ＣＮＴの代わりに、ＣＢＧ、又は、Ｃ６０及び／又はＣ７０を用いても良く、同様の効果が得られることを示している。
２．次に４ｇのＫＢＥ９０３を前記ガラス容器に注入し、１２０秒撹拌した。撹拌子回転数は５００ｒｐｍとした。
３．次に、４ｇのＫＦ１０５を前記容器に注入し２４時間撹拌した。
前記1から３の混合物をフィラーＡと呼称する。
４．１２０分攪拌後、別容器に準備した７．０ｇの撥水剤ＫＹ１３０中にフィラーＡを３．５ｇ    注入し１２０秒撹拌した。
５．次いで、パーフルオロエーテル化合物としてＨＦＥ７２００を３ｇ前記ガラス容器に注入し、２４時間攪拌し、処理液（撥水剤溶液）を作成した。固形分中のカーボン率（ＣＮＴ（ＣＢＧ又はＣ６０／Ｃ７０）の含量）は７．９１重量％であった。
以上の手順を第１表に示す。
【００６８】
【表１】
0004759377.tif 000019
【００６９】
実施例１〜５及び比較例１〜４
第２表−１／５〜５／５及び第３表−１／４〜４／４に記載したように、プラスチックレンズ基材Ａ〜Ｄ上に硬化膜Ａ〜Ｂを形成し（工程１）、前処理イオン照射を行った後（工程２）、第１〜７層からなる反射防止膜を設け（工程３）、前処理イオン照射を行った後（工程４）、薄膜（撥水＋帯電防止層）を形成し（工程５）、撥水及び帯電防止層を有するプラスチックレンズを得た。
【００７０】
実施例及び比較例において使用した材料の種類、製造方法及び各種処理方法は、次の通りである。
プラスチックレンズ基板
基材Ａ：ジエチレングリコ−ルビスアリルカ−ボネ−ト、屈折率１．５０、中心厚２．０ｍｍ、レンズ度数０．００
基材Ｂ：ＥＹＲＹ基材（商品名、ＨＯＹＡ（株）製、エピチオ基を有する化合物を用いた重合体）屈折率１．７０、中心厚１．０ｍｍ、レンズ度数０．００
基材Ｃ：ＥＹＮＯＡ基材（商品名、ＨＯＹＡ（株）製造、ポリチオウレタン樹脂）屈折率１．６７、中心厚１．０ｍｍ、レンズ度数０．００
【００７１】
実施例２においては、基材と硬化被膜との間にプライマ−層を施した。そのプライマ−層の形成方法は次の通りである。
ポリエステルタイプのポリオール（住友バイエルウレタン社、デスモフェンＡ−６７０（商品名）使用）６．６５重量部、ブロック型ポリイソシアネート（住友バイエルウレタン社の商品名、ＢＬ−３１７５（商品名）使用）６．０８重量部、硬化触媒としてジブチル錫ジラウレート０．１７重量部、レベリング剤としてフッ素系レベリング剤（住友スリーエム社、フロラードＦＣ−４３０（商品名）使用）０．１７重量部、及び溶媒としてジアセトンアルコール９５．７１重量部からなる混合物を均一な状態になるまで充分攪拌した。かくして得られた液状プライマーを、アルカリ前処理したプラスチックレンズ基板上に浸漬法（引き上げ速度：２４ｃｍ／分）にて塗布し、１００℃で４０分加熱硬化し、厚さ２〜３μｍのプライマー層を形成した。
【００７２】
工程１：硬化膜の形成
（１−１）コ−ティング組成物Ａの作製
５℃雰囲気下、変性酸化第二スズ−酸化ジルコニウム−酸化タングステン−酸化珪素複合体メタノールゾル４５重量部とγ−グリシドキシプロピルトリメトキシシラン１５重量部及びテトラエトキシシラン３重量部とを混合し、１時間攪拌した。その後、０．００１モル／Ｌ濃度の塩酸４．５重量部を添加し、５０時間攪拌した。その後、溶媒としてプロピレングリコールモノメチルエーテル２５重量部、ダイアセトンアルコール９重量部及びアルミニウムトリスアセチルアセトネート１．８重量部、過塩素酸アルミニウム０．０５重量部を順次添加し、１５０時間攪拌した。得られた溶液を０．５μｍフィルターでろ過してコ−ティング組成物Ａを得た。
【００７３】
（１−２）硬化膜Ａの作製
前記基材Ａを６０℃、１０重量％水酸化ナトリウム水溶液中に３００秒間浸漬し、その後、超音波２８ｋＨｚ印加の下、イオン交換水を用いて３００秒間洗浄した。最後に、７０℃雰囲気下、乾燥させる一連の工程を基材前処理とした。
前処理を施した基材Ａを、ディッピング法にてコーティング組成物Ａに３０秒間浸漬し、３０ｃｍ／分にて引き上げた後、コーティング組成物Ａを１２０℃、６０分間の条件にて硬化させ硬化膜Ａを作製した。
【００７４】
（１’−１）コ−ティング組成物Ｂの作製
γ−グリシドキシプロピルトリメトキシシラン１００重量部を攪拌しながら０．０１モル／Ｌ濃度塩酸１．４重量部、水２３重量部を添加し、２４時間攪拌してγ−グリシドキシプロピルトリメトキシシランの加水分解物を得た。次に、酸化チタン、酸化ジルコニウム、酸化珪素を主体とする複合体微粒子ゾル２００重量部とエチルセロソルブ１００重量部、シリコーン系界面活性剤０．５重量部及びアルミニウムアセチルアセトネート３．０重量部とを混合し、前記γ−グリシドキシプロピルトリメトキシシランの加水分解物に加え、十分攪拌した後に、ろ過してコ−ティング組成物Ｂを得た。
【００７５】
（１’−２）硬化膜Ｂの作製
アルカリ水溶液で前処理した基材Ｂ又は基材Ｃを、ディッピング法にてコーティング組成物Ｂに３０秒間浸漬し、２０ｃｍ／分にて引き上げた後、コーティング組成物Ｂを１２０℃、１２０分間の条件にて硬化させ硬化膜Ｂを作製した。
【００７６】
工程２：硬化膜のイオン銃処理（前処理）
硬化膜上に、表に記載したイオン加速電圧、照射時間、ガス雰囲気下の条件で、前処理としてイオン銃にてイオン照射を行った。
【００７７】
工程３：反射防止膜の作製
前処理イオン照射を行った後、第１〜７層からなる反射防止膜を形成した。
なお、ハイブリッド層は、無機物質の蒸着と有機物質との蒸着との二元蒸着として、ほぼ同時に蒸着するように条件を設定した。有機物質の蒸着の際は、外部加熱タンクにて気化し、気化した有機物を、ガスバルブ、マスフローコントローラを使用して、蒸着装置内に導入した。ハイブリッド層を形成する際には、アルゴンガス、酸素ガスとの混合ガスの雰囲気下にてイオンアシスト法を用いた。
【００７８】
表中のＣＭ１は有機ケイ素化合物、ＣＭ２はケイ素非含有有機化合物であることを表す。表中に記載されている有機化合物は以下の通りである。
エポライト７０Ｐ（プロピレングリコ−ルジグリシジルエ−テル、分子量約１８８、共栄社化学社製）
デナコールＥＸ９２０（ポリプロピレングリコ−ルジグリシジルエ−テル、分子量約３００、ナガセケムテックス社製）
エピオ−ルＰ２００（ポリプロピレングリコ−ルグリシジルエ−テル、平均分子量約３０４、日本油脂（株）製）
【００７９】
工程４：反射防止膜のイオン銃処理（前処理）
反射防止膜上に、表に記載したイオン加速電圧、照射時間、ガス雰囲気下の条件で、前処理としてイオン銃にてイオン照射を行った。
【００８０】
工程５：薄膜（撥水＋帯電防止層）の形成
まず、製造例１で作製した処理液を使用し成膜用のチップを作製した。チップの作成はＳＵＳ製バイオカラムに分注器を使用して上記処理液を注入量０．３ｃｃで注入し、８０℃、約２時間で室温乾燥（又はドライオーブン）にて乾燥させ成膜用チップを得た。
得られたチップを用いＥＢ(電子銃)を使用し、真空蒸着により反射防止膜上に薄膜を成膜した。成膜条件は以下のようである。
使用蒸着装置：ＢＭＣ−１０５０−ＨＰ（（株）シンクロン製）
成膜条件：開始真空度  ２×１０-3Ｐａ
成膜時ＥＢ出力：２０ｍＡ
なお、比較例で使用した、ＤＯＴＩＴＥ  Ｄ−５５０（藤倉化成社製（商品名））は銀系導電性ペーストであり、ＤＯＴＩＴＥ  ＸＣ−１２（藤倉化成社製（商品名））はカーボン系導電性ペーストであり、ＫＰ８０１Ｐは信越化学工業（株）製の撥水剤である。
【００８１】
以上のようにして得られた薄膜を有するプラスチックレンズについて、前記（１）〜（１１）の試験を行った。その結果を第４表−１／２〜２／２に示す。
第４表に示したように、実施例１〜５のプラスチックレンズの処理液の導電性は１０ＭΩ以下、初期帯電電圧３００Ｖ以下と優れた帯電防止性能を有しており、撥水性能は水の接触角において１０７℃以上を有していた。
【００８２】
【表２】
0004759377.tif 000020
【００８３】
【表３】
0004759377.tif 000021
【００８４】
【表４】
0004759377.tif 000022
【００８５】
【表５】
0004759377.tif 000023
【００８６】
【表６】
0004759377.tif 000024
【００８７】
【表７】
0004759377.tif 000025
【００８８】
【表８】
0004759377.tif 000026
【００８９】
【表９】
0004759377.tif 000027
【００９０】
【表１０】
0004759377.tif 000028
【００９１】
【表１１】
0004759377.tif 000029
【００９２】
【表１２】
0004759377.tif 000030
【産業上の利用可能性】
【００９３】
以上詳細に説明したように、本発明の製造方法によると、レンズが着色せず、良好な帯電防止性及び撥水性を有する薄膜及び光学部材が得られる。このためプラスチックレンズ等として極めて有用である。